(57)【要約】【課題】  開封誘導線を備える二枚の積層フィルムが重なり合い、周縁においてシールされた袋であって、一方の積層フィルムの開封誘導線と他方の積層フィルムの開封誘導線とは、袋の平面視において一致しない易開封性袋において、袋を開封誘導線が高い側に引裂いて開封すると、開封ラインが開封誘導線よりも上方へ歪んでしまう。【解決手段】  ＪＩＳ  Ｋ  ７１２８−１に準拠し、開封誘導線が形成されていない部分を開封方向に引裂くことにより測定される引裂力をＴ０（Ｎ）、前記開封誘導線に沿って引裂くことにより測定される引裂力をＴ１（Ｎ）とするとき、Ｔ０−Ｔ１≧０．５とする。また３≦Ｔ１とする。【選択図】図５
2020142862.tif 000002
【特許請求の範囲】
【請求項１】
開封誘導線を備える二枚の積層フィルムが重なり合い、周縁においてシールされた袋であって、一方の積層フィルムの開封誘導線と他方の積層フィルムの開封誘導線とは、袋の平面視において一致しない易開封性袋において、
ＪＩＳ  Ｋ  ７１２８−１に準拠し、開封誘導線が形成されていない部分を開封方向に引裂くことにより測定される引裂力をＴ０（Ｎ）、前記開封誘導線に沿って引裂くことにより測定される引裂力をＴ１（Ｎ）とするとき、
Ｔ０−Ｔ１≧０．５
であることを特徴とする易開封性袋。
【請求項２】
前記引裂力をＴ０（Ｎ）と前記引裂力をＴ１（Ｎ）の関係が、
Ｔ０−Ｔ１≧２．０
であることを特徴とする請求項１記載の易開封性袋。
【請求項３】
前記引裂力Ｔ１（Ｎ）が３Ｎ以上であることを特徴とする請求項１または２記載の易開封性袋。
【請求項４】
前記引裂力Ｔ１（Ｎ）が８≦Ｔ１≦１３であることを特徴とする請求項１乃至３のいずれかに記載の易開封性袋。
【請求項５】
前記一方の積層フィルムが、商品名が印刷された表側フィルムであって、前記他方の積層フィルムが、商品名が表側フィルムよりも小さく印刷された、もしくは商品名が印刷されていない裏側フィルムであって、
前記表側フィルムに形成された開封誘導線が、前記裏側フィルムに形成された開封誘導線よりも、袋の底部分から離れていることを特徴とする請求項1乃至４のいずれかに記載の易開封性袋。
【請求項６】
前記積層フィルムは、少なくとも外層、バリア層、内層を順に備えており、
前記バリア層よりも内層側に延伸フィルムからなる層を具備せず、
前記バリア層よりも内層側にある層には開封誘導線が形成されていないこと特徴とする請求項１乃至５のいずれかに記載の易開封性袋。
【請求項７】
前記易開封性袋が、一方の積層フィルムと他方の積層フィルムとの間に、半折された底用フィルムを備える自立袋であることを特徴とする請求項１乃至６のいずれかに記載の易開封性袋。
【請求項８】
前記二枚の積層フィルムは、その内面にチャック部材を具備することを特徴とする請求項１乃至７のいずれかに記載の易開封性袋。
【請求項９】
外層用フィルムとバリア層用フィルムと内層用フィルムとを貼り合わせて積層フィルムを得る積層フィルム製造工程と、
前記積層フィルムを用いて袋を製造する製袋工程と、
前記積層フィルムに外層側からレーザー光を照射して開封誘導線を形成する開封誘導線形成工程と、を備える請求項１乃至８のいずれかに記載の易開封性袋の製造方法であって、
前記積層フィルム製造工程において、前記外層用フィルムと前記バリア層用フィルム、および、前記バリア層用フィルムと前記内層用フィルムは、それぞれ接着剤を介してドライラミネート法により積層されていることを特徴とする易開封性袋の製造方法。
【請求項１０】
外層用フィルムとバリア層用フィルムと内層用フィルムとを貼り合わせて積層フィルムを得る積層フィルム製造工程と、
前記積層フィルムを用いて袋を製造する製袋工程と、
前記積層フィルムに外層側からレーザー光を照射して開封誘導線を形成する開封誘導線形成工程と、を備える請求項１乃至８のいずれかに記載の易開封性袋の製造方法であって、
前記積層フィルム製造工程において、前記外層用フィルムと前記バリア層用フィルムとは接着剤を介してドライラミネート法により積層されており、前記バリア層用フィルムと前記内層用フィルムとは、フィルム間に溶融状態の溶融接着用樹脂を押し出すサンドイッチラミネート法により積層されていることを特徴とする易開封性袋の製造方法。
【発明の詳細な説明】
【技術分野】
【０００１】
本発明は、開封誘導線を備える二枚の積層フィルムが重なり合い、周縁においてシールされた易開封性袋に関する。本発明の易開封性袋は、一方の積層フィルムに形成された開封誘導線と、他方の積層フィルムに形成された開封誘導線とが、袋の平面視において一致しない。そのため開封誘導線に沿って開封した際に、一方の積層フィルムに形成される開封ラインと他方の積層フィルムに形成される開封ラインとが一致せず、少なくとも一部において段差（ズレ）が発生する。この段差部分は袋を開口する際に、摘まみ部として利用することができる。
【背景技術】
【０００２】
開封誘導線を備える易開封性袋は、該開封誘導線に沿って引裂くことにより開封される。このような袋においてしばしば問題となるのが、開封後の開口性（口開き性）である。
易開封性袋は、その内面にチャック部材を具備するものが多い。該袋は、チャック部材が閉じられていると、二枚の積層フィルムが開封ライン付近において密着する為、各フィルムを一枚ずつ摘まむことが難しく、開口し難い。
【０００３】
このような問題を解決する為に、一方の積層フィルムにおける開封誘導線と他方の積層フィルムにおける開封誘導線とが、袋の平面視において一致しない易開封性袋が提案されている。
特許文献１は、一方のフィルムにおける開封誘導線（第１引裂き誘導弱め線）と他方のフィルムにおける開封誘導線（第２引裂き誘導弱め線）とが、交互に配列された易開封性袋（易開封性包装袋）を提案する。該袋は、開封時に上方向、下方向、斜め方向のいずれの方向に袋が引裂かれたとしても、一方のフィルムの開封ライン（引裂きの縁部）と他方のフィルムの開封ラインとの間で段差（ズレ）が形成される。
【０００４】
特許文献２も、開封ライン（開封切断縁）に段差を備える易開封性袋（包装袋）の提供を目的とした発明である。表面側積層フィルムの開封誘導線（易開封手段）は、中央部が上方に膨れる凸状切目線を含む連続する上部切目線と、中央部が下方に膨れる凹状切目線を含む連続する下部切目線により構成し、上下の切目線間に、内側に開口する横向きＶ字型の誘導用切目線を各々形成し、裏面側積層フィルムの開封誘導線は、上下２本の直線状の切目線により構成する。
しかしながら特許文献１、２に開示された易開封性袋は、いずれも、開封ラインが開封誘導線から外れてしまい、所望の段差が形成されないことがあった。
【先行技術文献】
【特許文献】
【０００５】
【特許文献１】特開２０１４−２１８２７８
【特許文献２】特開２０１７−２２６４６５
【発明の概要】
【発明が解決しようとする課題】
【０００６】
特許文献１や特許文献２に開示された袋のような、一方の積層フィルムに形成された開封誘導線と、他方に形成された開封誘導線とが一致しない易開封性袋において、袋の開封ラインが開封誘導線から外れるのは、主に、重なった二枚の積層フィルムを、高い開封誘導線（底部から遠い開封誘導線）が形成されたフィルム側へ引裂くときである。
図５は従来の易開封性袋１’の一部分を拡大した正面図である。該易開封性袋１’の手前側の積層フィルム２１に形成された開封誘導線３１（実線）は、中央に進むにしたがって低くなる曲線状で、奥側の積層フィルムに形成された開封誘導線３２（破線）は直線状である。該袋１’を開封開始手段６から開封する際に、手前側の積層フィルム２１に形成される代表的な開封ライン７１を、図５に一点破線で示す。袋上部を手前側（低い開封誘導線が形成されたフィルム側）に引いて開封した時の開封ライン７１を図５（Ａ）に、奥側（高い開封誘導線が形成されたフィルム側）に引いて開封した時の開封ライン７１を図５（Ｂ）に示す。
図５（Ａ）では、低い開封誘導線３１が形成されているフィルム側に、袋上部を引裂いているため、開封ライン７１は歪まず、開封誘導線３１と一致する。一方、図５（Ｂ）では、袋が高い開封誘導線３２が形成されているフィルム側に引裂かれているため、奥側の積層フィルムが邪魔になり、手前側の積層フィルム２１に形成される開封ライン７１は、開封誘導線３１よりも上方へ歪んでしまう。
【課題を解決するための手段】
【０００７】
本発明者らは、このような問題を解決すべく鋭意検討した結果、開封誘導線が形成されていない部分の引裂力が、開封誘導線に沿って測定される引裂力よりも十分に大きいと、開封ラインが開封誘導線から外れにくいことを見出した。併せて、開封誘導線に沿って測定される引裂力が小さいと、勢いよく開封されるため、開封ラインが開封誘導線から外れ易く、所望の段差が形成され難いことも見出した。
【０００８】
すなわち本発明によると、上記課題を解決するための手段として、開封誘導線を備える二枚の積層フィルムが重なり合い、周縁においてシールされた袋であって、一方の積層フィルムの開封誘導線と他方の積層フィルムの開封誘導線とは、袋の平面視において一致しない易開封性袋において、  ＪＩＳ  Ｋ  ７１２８−１に準拠し、開封誘導線が形成されていない部分を開封方向に引裂くことにより測定される引裂力をＴ０（Ｎ）、前記開封誘導線に沿って引裂くことにより測定される引裂力をＴ１（Ｎ）とするとき、Ｔ０−Ｔ１≧０．５、更にはＴ０−Ｔ１≧２．０であることを特徴とする易開封性袋が提供される。
また、前記引裂力Ｔ１（Ｎ）が３Ｎ以上、更には８以上１３以下であることを特徴とする前記易開封性袋が提供される。
【０００９】
また、前記一方の積層フィルムが、商品名が印刷された表側フィルムであって、前記他方の積層フィルムが、商品名が表側フィルムよりも小さく印刷された、もしくは商品名が印刷されていない裏側フィルムであって、  前記表側フィルムに形成された開封誘導線が、前記裏側フィルムに形成された開封誘導線よりも、袋の底部分から離れていることを特徴とする前記易開封性袋が提供される。
更に本発明によると、前記積層フィルムは、少なくとも外層、バリア層、内層を順に備えており、  前記バリア層よりも内層側に延伸フィルムからなる層を具備せず、  前記バリア層よりも内層側にある層には開封誘導線が形成されていないこと特徴とする前記易開封性袋が提供される。
【００１０】
また、前記易開封性袋が、一方の積層フィルムと他方の積層フィルムとの間に、半折された底用フィルムを備える自立袋であることを特徴とする前記易開封性袋が提供される。
また、前記二枚の積層フィルムは、その内面にチャック部材を具備することを特徴とする前記易開封性袋が提供される。
【００１１】
加えて、外層用フィルムとバリア層用フィルムと内層用フィルムとを貼り合わせて積層フィルムを得る積層フィルム製造工程と、  前記積層フィルムを用いて袋を製造する製袋工程と、  前記積層フィルムに外層側からレーザー光を照射して開封誘導線を形成する開封誘導線形成工程と、を備える前記易開封性袋の製造方法であって、  前記積層フィルム製造工程において、前記外層用フィルムと前記バリア層用フィルム、および、前記バリア層用フィルムと前記内層用フィルムは、それぞれ接着剤を介してドライラミネート法により積層されていることを特徴とする易開封性袋の製造方法が提供される。
また、外層用フィルムとバリア層用フィルムと内層用フィルムとを貼り合わせて積層フィルムを得る積層フィルム製造工程と、  前記積層フィルムを用いて袋を製造する製袋工程と、  前記積層フィルムに外層側からレーザー光を照射して開封誘導線を形成する開封誘導線形成工程と、を備える前記易開封性袋の製造方法であって、  前記積層フィルム製造工程において、前記外層用フィルムと前記バリア層用フィルムとは接着剤を介してドライラミネート法により積層されており、前記バリア層用フィルムと前記内層用フィルムとは、フィルム間に溶融状態の溶融接着用樹脂を押し出すサンドイッチラミネート法により積層されていることを特徴とする易開封性袋の製造方法が提供される。
【発明の効果】
【００１２】
本発明の易開封性袋は、一方の積層フィルムに形成された開封誘導線と他方の積層フィルムに形成された開封誘導線とが、袋の平面視において一致しない。また開封誘導線のない部分（以下、必要に応じ「非開封誘導線部分」と略称する）の引裂力Ｔ０が、開封誘導線部分の引裂力Ｔ１よりも十分に大きい為、開封時に開封ラインが開封誘導線から外れにくい。そのため、一方の積層フィルムの開封ラインと他方の積層フィルムの開封ラインとの間に、設計通りの段差を形成することができる。開封後、袋を開口する際には、該段差を摘まみ部として利用することができる為、本発明による易開封性袋は開封性だけでなく、開封後の開口性にも優れる。
特に、開封誘導線部分の引裂力Ｔ1が３Ｎを超える場合、勢いよく開封されることが抑制され、特に、引裂力Ｔ１が８Ｎ〜１３Ｎの場合、適度なスピードで、尚且つ、スムーズに開封することができるため、上記効果はより確実なものとなる。
【００１３】
また一方の積層フィルムが、商品名が印刷された表側フィルムで、他方の積層フィルムが、商品名が表側フィルムよりも小さく印刷された、もしくは商品名が印刷されていない裏側フィルムである場合、表側フィルムの開封誘導線が裏側フィルムの開封誘導線よりも高い（袋の底部分から離れている）と、開封後、袋を正面から見たときに、裏側フィルムの内面側が見えないため、袋正面の意匠性が担保される。
【００１４】
本発明の易開封性袋が、少なくとも外層、バリア層、内層を順に備えており、バリア層よりも内層側に延伸フィルムからなる層を具備しないと、非開封誘導線部分の引裂力Ｔ０を、開封誘導線部分の引裂力Ｔ１よりも大きくすることができる。
【００１５】
更に本発明の易開封性袋が、二枚の積層フィルムのほかに、半折された底用フィルムを備える自立袋であると、内容積を大きくすることができ、また立てて保管することも可能となる。
更に本発明の易開封性袋が、その内面にチャック部材を具備すると、袋を開封後、再封することができる。本発明の易開封性袋は、開封ラインに段差が形成されるため、チャック部材により袋の開封ライン付近において二枚の積層フィルムが密着していても、当該段差を用いて容易に開口することができる。通常チャック部材を備える袋は、一度に使い切る物品ではなく、少しずつ長期にわたって使用する物品を収納することが多いが、本発明の易開封性袋は開封ラインが開封誘導線に沿い、美麗であるため、開封後の袋が長期に渡って存在しても、雑な印象を与え難い。
【００１６】
本発明において提案される易開封性袋の製造方法を用いると、極めて簡単に、引裂力Ｔ０が引裂力Ｔ１よりも十分に大きく、前述した効果を奏する易開封性袋を得ることができる。
【図面の簡単な説明】
【００１７】
【図１】本発明の一実施形態における模式的正面図（Ａ）および模式的背面図（Ｂ）である。
【図２】図１の積層フィルムの開封誘導線部分の模式的断面図（Ａ）と、開封誘導線のない部分の模式的断面図（Ｂ）である。
【図３】本発明の積層フィルム製造工程を説明するための説明図である。
【図４】手切れ性評価に用いた易開封袋の模式的正面図（Ａ）および模式的背面図（Ｂ）である。
【図５】従来の易開封性袋を手前に引裂いた時の開封開始ラインを説明するための模式的部分拡大正面図（Ａ）と、向こう側に引裂いた時の開封開始ラインを説明するための模式的部分拡大正面図（Ｂ）である。
【発明を実施するための形態】
【００１８】
以下、本発明の易開封性袋の実施の形態について説明する。尚、本発明は以下の形態に限定されるものではなく、同様の効果を奏する範囲において種々の形態をとることができる。
【００１９】
［易開封性袋］
図１は本発明の一実施形態である易開封性袋１の正面図（Ａ）と背面図（Ｂ）である。
図１に示す易開封性袋１は、一方の積層フィルム２１と他方の積層フィルム２２と底用フィルム２３とからなる。一方の積層フィルム２１と他方の積層フィルム２２とは重なり合い、対向する一対の側縁４ａ、４ｂにおいてヒートシールされている。また袋の底部分において、一方の積層フィルム２１と他方の積層フィルム２２との間に半折された底用フィルム２３が挟み込まれ、船底状にシールされており、自立袋となっている。
本発明の易開封袋は、図１に示す形状に限定されるものではなく、一方の積層フィルム２１と他方の積層フィルム２２とが重なり合い、周縁においてシールされた袋であればよく、例えば一方の積層フィルム２１と他方の積層フィルム２２とが四辺すべてにおいてシールされた四方シール袋であってもよい。また一方の積層フィルムと他方の積層フィルムとが、少なくとも一辺において連続した三方シール袋、一方の積層フィルムと他方の積層フィルムとの間に半折された側面用フィルムを備えるガセット袋等であってもよい。また、一枚のフィルムを折りたたみ、適宜シールして自立袋を製造することもできる。
【００２０】
図１の易開封性袋１は、一方の積層フィルム２１に、２本の直線状の開封誘導線３１ａ、３１ｂが形成されている。また他方の積層フィルム２２に、両サイドが高く、両サイドに対して中央部が凹んだ形状の開封誘導線３２が形成されている。開封誘導線の形状はこれに限定されるものではなく、一方の積層フィルムの開封誘導線と他方の積層フィルムの開封誘導線とが、袋の平面視において完全に一致するものでなければよい。一致していない部分は、袋を開口する際の作業性を考慮すると、最もずれているところαが１〜３０ｍｍの段差を形成することが望ましく、特にαが２〜１５ｍｍ、さらには３〜６ｍｍであることが望ましい。
【００２１】
本発明の易開封性袋は、引裂力が非開封誘導線部分と開封誘導線部分とにおいて、大きく異なることを特徴とする。引裂力の測定は、ＪＩＳ  Ｋ  ７１２８−１に準拠して行う。
測定に用いる試験片は、易開封性袋の開封方向と垂直な方向の側辺のシール部分を含むように、袋を切り出して作成する。この時、側辺のシール部分が試験片の一方の短辺となるようにする。シール部分である短辺にスリットを入れ、引裂力を測定する。
尚、開封誘導線部分の引裂力Ｔ１は、一方の積層フィルムに形成された開封誘導線と、他方の積層フィルムに形成された開封誘導線とが、試験片の短辺（シール部分）において一致している場合は、該開封誘導線上にスリットを入れて測定する。二枚の積層フィルムの開封誘導線が試験片の短辺（シール部分）においてずれている場合は、一方の積層フィルムの開封誘導線と他方のフィルムの開封誘導線のほぼ中央にスリットを入れて測定する。試験片を２００ｍｍ／ｍｉｎで引裂くと、引裂ラインが両方の積層フィルムの開封誘導線上に乗り、測定される荷重が安定するようになる。この安定した値の平均値を引裂力Ｔ１とする。尚、開封誘導線が、図１（Ｂ）のような、角のある形状であると、該角の部分（β、γ）で引裂力Ｔ１が極端に大きくなることがある。このような極端に大きな値が観測された場合は、当該値を除いて、引裂力Ｔ１を算出することとする。
【００２２】
本発明の易開封性袋は、開封誘導線が形成されていない部分を開封方向に引裂くことにより測定される引裂力Ｔ０（Ｎ）が、前記開封誘導線に沿って引裂くことにより測定される引裂力Ｔ１（Ｎ）よりも０．５Ｎ以上大きい。Ｔ０とＴ１の差は、１Ｎ以上であることが特に好ましい。Ｔ０とＴ１の差が小さいと、開封ラインが開封誘導線から外れやすくなる。尚、Ｔ０とＴ１の差は大きいほうが望ましいが、Ｔ０の値を大きくするために内層を厚くすると、該内層が伸びて手切れ性が低下する恐れがある。よってＴ０とＴ１の差は４０Ｎ以下、特に３０Ｎ以下、更には１０Ｎ以下であることが望ましい。
【００２３】
また開封誘導線部分の引裂力Ｔ１は、３Ｎ以上であることが望ましい。引裂力Ｔ１が３Ｎ未満であると、小さな力で開封が進むため、勢いよく開封され易い。勢いよく開封されると、開封ラインは開封誘導線から外れ易い。尚、引裂力Ｔ１は５Ｎ以上であることが好ましく、特に８Ｎ以上であることが好ましい。また開封性を考慮すると１５Ｎ以下であることが好ましく、特に１３Ｎ以下であることが好ましい。引裂力Ｔ１が１５Ｎを超えると、開封開始時に力が入りすぎて開封ラインが歪み、開封誘導線から外れることがある。また力の弱い人が開封しにくくなる。
【００２４】
ところで消費者の多くは袋を開封する際に、袋の表側（商品名が大きく印刷された側）を手前にして持ち、袋上部を手前側に引いて開封する。よって、従来の易開封性袋は、袋の表側フィルムに形成される開封誘導線を低く、袋の裏側フィルムに形成される開封誘導線を高くしたものが多い。換言すれば、表側フィルムに形成される開封誘導線が、裏側フィルム形成される開封誘導線よりも底部側に位置するものが多い。表側フィルムに形成される開封誘導線が高いと、袋上部を手前に引いて開封した際に、裏側フィルムに形成される開封ラインが歪みやすいのである。
しかしながら表側フィルムの開封誘導線が低いと、開封後に袋を正面から見たときに、裏側フィルムの内面側（裏面）が見え、袋正面の美観が損なわれる。袋の正面はいわば商品の「顔」であるが、裏側フィルムの内面側が見えると、該内面側は印刷や着色が施されていないため、美しさが低減する。
【００２５】
本発明の易開封性袋は、袋上部を開封誘導線が高い側に引いて開封しても、開封ラインが歪みにくいことを特徴とする。よって本発明の易開封性袋においては、表側フィルムの開封誘導線を高くし、裏面フィルムの開封誘導線を低くすることが望ましい。裏面フィルムの開封誘導線を低くすることにより、開封後も袋正面からフィルムの内面側が見えることなく、袋正面の美観を維持することができる。
【００２６】
図１の易開封性袋１には、一方の積層フィルム２１と他方の積層フィルム２２との間に、一方の側縁４ａから他方の側縁４ｂに延びるチャック部材５が取り付けられている。内容物を一度に使い切らない場合は、袋がチャック部材を具備することが望ましい。該チャック部材は、公知のものを特に限定なく用いることができるが、平坦な支持部（テープ部）に雄爪を有する雄型のテープと、平坦な支持部に雌爪を有する雌型のテープから成るものが一般的である。
【００２７】
本発明の易開封性袋は、図１に示すように、側縁４ａおよび／または側縁４ｂに開封開始手段６が形成されていることが望ましい。開封開始手段６は対向する一対の側縁４ａ、４ｂの一方にのみ形成されていてもよいが、双方に形成されていることが望ましい。一方にのみ形成されていると、一旦持ち上げた易開封性袋１を開封に際して持ち直す必要が生じることがある。尚、開封開始手段６が、側縁４ａと側縁４ｂの双方に設けられている場合、袋上端から各開封開始手段６までの距離は等しいことが望ましい。
開封開始手段６は、切込（Ｉ字状のノッチ）、Ｖ字状の切欠き、Ｕ字状の切欠き、亀甲状の切欠き、多数の傷痕等とすることができるが、フィルムを線状に切断しただけの切込であることが望ましい。Ｖ字状の切欠き、Ｕ字状の切欠き、亀甲状の切欠き等は、フィルムの切欠かれた部分を取り除く必要があり、当該作業が煩雑である。また切欠かれた部分が袋内に紛れ込む恐れもある。多数の傷痕を設けることも、易開封性袋の製造工程を煩雑にする。
【００２８】
［積層フィルム］
本発明に用いられる積層フィルムは、上述した引裂特性を示すものであれば特に限定なく用いることができる。該積層フィルムは、例えば使用する接着剤として柔らかいものを採用すれば得られるが、接着剤の硬さは硬化時の雰囲条件に影響されやすく、変動しやすい。
そこで本発明では、少なくとも外層、バリア層、内層を順に備えた積層フィルムであって、バリア層よりも内層側にある層は、いずれも延伸フィルムからなる層に相当せず、バリア層よりも内層側にある層には開封誘導線が形成されていない積層フィルムを、本発明の易開封性袋をなす積層フィルムとして提案する。
【００２９】
バリア層の内側に延伸フィルムからなる層があると、開封誘導線が形成されていない部分はフィルムの延伸方向に沿って裂ける為、非開封誘導線部分の引裂力Ｔ０は小さくなりやすい。一方、開封誘導線が形成された部分は、延伸方向ではなく、開封誘導線の方向に引裂かれるため、開封誘導線部分の引裂力Ｔ１は延伸フィルムを採用しない場合から大きく変化せず、その結果、Ｔ０−Ｔ１は小さくなる傾向にある。
また、理由は定かではないが、バリア層よりも内側に延伸フィルムを採用すると、開封誘導線部分の引裂力Ｔ１も小さくなる傾向にある。引裂力Ｔ１が小さいと、前述した通り開封ラインは開封誘導線から外れ易くなる。
【００３０】
外層には、例えばポリエチレンテレフタレート、ポリエチレンナフタレート、ポリブチレンテレフタレート等のポリエステル、ナイロン−６、ナイロン−６，６等のポリアミド、ポリプロピロピレン、ポリスチレン、ポリカーボネート、ポリアクリロニトリル、ポリイミド等からなる無延伸フィルムあるいは延伸フィルムを用いることができる。またこれらのフィルムを積層したものを外層とすることもできる。尚、フィルム強度を考慮すると、延伸フィルム、特にポリエチレンテレフタレートおよび／またはポリアミドの延伸フィルムが外層として適する。
【００３１】
バリア層は、酸素や水蒸気等を遮断する性能に優れた層であれば特に限定されない。例えば、アルミニウムなどの金属箔や、アルミニウムなどの金属膜を有するフィルム、酸化珪素などの酸化金属膜を有するフィルム等を、バリア層として使用することが出来る。尚、バリア層が５μｍを超える金属箔からなる層であると、レーザー光が貫通しにくいため、積層フィルムに外層側からレーザー光を照射することにより、バリア層よりも内側に開封誘導線が形成されることを抑制できる。尚、バリア層は５〜２０μｍ、特に７〜１５μｍであることが望ましい。
【００３２】
内層は、ヒートシール層として機能する層であり、延伸されていないフィルムからなる。該層は、高圧法低密度ポリエチレン、直鎖状低密度ポリエチレン、中密度ポリエチレン、ポリプロピレン、エチレン・プロピレン共重合樹脂、エチレン・酢酸ビニル共重合体、エチレン・メタアクリル酸共重合体、エチレン・アクリル酸共重合体、エチレン・メチルアクリレートなどのオレフィン系樹脂を使用できる。内層の厚さはヒートシール性を考慮すると３０〜１００μｍ、特に４０〜７０μｍ程度が好ましい。
【００３３】
また、本発明では少なくとも外層、バリア層、内層を順に備えた積層フィルムであって、バリア層と内層とが、溶融接着用樹脂層を介して積層されている積層フィルムを好適に用いることができる。
図１に示す積層フィルム２（２１、２２）の模式的断面を図２に示す。図２（Ａ）は開封誘導線部分３の模式的断面図で、図２（Ｂ）は非開封誘導線部分の模式的断面図である。該積層フィルム２は、袋の外側から順に、外層２Ａ、ドライラミネート用接着剤からなる層２Ｅ、バリア層２Ｂ、溶融接着用樹脂層２Ｃ、内層２Ｄである。
【００３４】
溶融接着用樹脂層２Ｃは溶融状態でバリア層２Ｂと内層２Ｄとの間に押出され、これらを接着するために設計された樹脂で、ＪＩＳ  Ｋ  ７２１０によって測定されるＭＦＲの値が６〜３０ｇ／１０ｍｉｎ、好ましくは１０〜２０ｇ／１０ｍｉｎの樹脂である。高圧法低密度ポリエチレン、直鎖状低密度ポリエチレン、中密度ポリエチレン、超低密度ポリエチレンなどのポリエチレン系樹脂を好適に用いることができる。該樹脂は、Ｔダイより押出され、バリア層や内層と貼合されるまでの間（エアギャップ）で空気中に曝されることで酸化し、接着性が発揮される。尚、バリア層や内層は、必要に応じ溶融接着用樹脂層との接着強度を高めるためのアンカーコート剤が塗布されていてもよい。
【００３５】
溶融接着用樹脂層は、耐引裂性に優れる。本発明の易開封性袋の開封誘導線部分の引裂力Ｔ１を３Ｎ以上、特に８Ｎ以上にするためには、溶融接着用樹脂層は５μｍ以上であることが望ましく、特に１０μｍ以上であることが好ましい。また溶融接着用樹脂層が厚くなりすぎると、Ｔ１が１３Ｎを超え、力の弱い人が開封しにくくなるため、該層は４０μｍ以下であることが好ましく、特に３０μｍ以下であることが好ましく、更には２０μｍ以下、更には１５μｍ以下であることが好ましい。
尚、積層フィルム２の外層２Ａ、バリア層２Ｂ、内層２Ｄには、上述した外層、バリア層、内層と同様の樹脂を適宜採用することができる。
【００３６】
［易開封性袋の製造方法］
次に本発明の易開封性袋の製造方法を実施形態に基づいて説明するが、本発明の製造方法は以下に限定されるものではない。
本発明の製造方法は、外層用フィルムとバリア層用フィルムと内層用フィルムとを貼り合わせて積層フィルムを得る（１）積層フィルム製造工程と、該積層フィルムを用いて袋を製造する（２）製袋工程と、積層フィルムに外層側からレーザー光を照射して開封誘導線を形成する（３）開封誘導線形成工程と、を備える。
【００３７】
（１）積層フィルム製造工程
本発明の易開封性袋の製造方法は、積層フィルム製造工程において、（ｉ）外層用フィルムとバリア層用フィルムとが、接着剤を介してドライラミネート法により積層されており、更にバリア層用フィルムと内層用フィルムも、接着剤を介してドライラミネート法により積層されている、もしくは（ｉｉ）外層用フィルムとバリア層用フィルムとが、接着剤を介してドライラミネート法により積層されており、バリア層用フィルムと内層用フィルムとは、フィルム間に溶融状態の溶融接着用樹脂を押し出すサンドイッチラミネート法により積層されていることを特徴とする。
【００３８】
製造方法（ｉ）
図３（Ａ）は、ドライラミネート法を説明する為の図である。図３（Ａ）に示す製造方法では、外層用フィルム２Ａ’とバリア層用フィルム２Ｂ’がドライラミネート法により積層される。詳しくは、図３（Ａ）に示すように、外層用フィルム２Ａ’の片面に接着剤２Ｅ’が塗布された後、該フィルム２Ａ’は乾燥装置ＤＲに搬送され、接着剤２Ｅ’の溶剤が蒸発させられる。次いで、接着剤２Ｅ’面にバリア層用フィルム２Ｂ’が積層され、加圧ロールＲにて熱圧着されて、外層／バリア層の二層フィルム２’が製造される。ドライラミネート法の採用によりバリア層よりも外側の層の厚さを薄く抑えることができ、レーザー光により、確実にバリア層よりも外側の層を切断することができる。尚、ドライラミネート用接着剤層の厚さは、２〜７μｍ程度、特に３〜５μｍ程度であることが望ましい。
次いで、外層／バリア層の二層フィルム２’のバリア層に、内層用フィルムをドライラミネート法により積層する。当該積層も、図３（Ａ）に示す製造装置を用いて行うことができる。例えば、図３（Ａ）に示す外層用フィルム２Ａ’に変えて、外層／バリア層の二層フィルム２’を、バリア層用フィルム２Ｂ’に変えて内層用フィルムを繰り出せばよい。二層フィルム２’のバリア層にドライラミネート用接着剤を塗布し、乾燥装置ＤＲにて接着剤の溶剤を蒸発させたのち、内層用フィルムと積層することにより、本発明の積層フィルムを得ることができる。
【００３９】
製造方法（ｉｉ）
次いで（ｉｉ）外層用フィルムとバリア層用フィルムとが、接着剤を介してドライラミネート法により積層されており、バリア層用フィルムと内層用フィルムとは、フィルム間に溶融状態の溶融接着用樹脂を押し出すサンドイッチラミネート法により積層されていることを特徴とする積層フィルムの製造方法（ｉｉ）について説明する。
初めに、製造方法（ｉ）と同様に、外層用フィルムとバリア層用フィルムとをドライラミネート法により積層し、外層／バリア層の二層フィルム２’を製造する。次いで、図３（Ｂ）に示すように、一方の巻出し機より二層フィルム２’を繰り出し、他方の巻出し機より内層用フィルム２Ｄ’を繰り出し、必要に応じてアンカーコート剤ＡＣを塗布した後、二つのフィルム間に溶融状態の溶融接着用樹脂２Ｃ’を押出し、冷却ロールＣＲにて溶融接着用樹脂２Ｃ’を冷却して積層フィルム２を得る。
該積層フィルムは、バリア層の内側にせん断に強い溶融接着用樹脂層を備えるため、開封誘導線部分と非開封誘導線部分の引裂力の差が大きくなる。
【００４０】
（２）製袋工程
次いで、得られた積層フィルムを製袋する。積層フィルムを用いて袋を製袋する方法は、従来公知の方法を採用することができる。例えば、図１に示すような、自立袋タイプの易開封性袋１は、一方の積層フィルム２１の内面と、他方の積層フィルム２２の内面にチャック部材を取り付けた後、これらのフィルムを重ね合わせ、袋の底部分に底用フィルム２３を挟み、対向する一対の側縁４ａ、４ｂをヒートシールするとともに、底部分を船底状にシールすることにより製造することができる。尚、図１に示す易開封性袋は、上部がヒートシールされていない。上部より内容物を充てんした後、該上部をヒートシールするとよい。
【００４１】
（３）開封誘導線形成工程
該工程は、易開封性袋の積層フィルムに、外層側からレーザー光を照射して開封誘導線を形成する工程である。当該工程において用いられるレーザーはＣＯ２レーザーが一般的であるが、これに限定されるものではない。バリア層よりも外側の層にのみ、開封誘導線が形成されるよう、レーザー光の出力、照射速度を調整すると良い。また本発明は、開封誘導線に沿って引裂くことにより測定される引裂力Ｔ１が、３Ｎ以上、特に８〜１３Ｎであることが望まれるが、該値もレーザー光線の出力や照射速度により調整することができる。
尚、（３）開封誘導線形成工程は、（２）製袋工程の後に行われることが一般的であるが、（１）積層フィルム製造工程の後、先に（３）開封誘導線形成工程を行い、その（２）製袋工程を行ってもよい。
【実施例】
【００４２】
次に、本発明の効果を実施例に基づき説明する。
［実施例１］
外層用フィルムとして厚さ１２μｍの二軸延伸ポリエチレンテレフタレートフィルム（以下、ＰＥＴ（１２）と略称する）を、バリア層用フィルムとして厚さ９μｍのアルミニウム箔（以下、ＡＬ（９）と略称する）を、内層用フィルムとして厚さ６０μｍの直鎖状低密度ポリエチレンフィルム（以下、ＬＬ（６０）と略称する）を用い、溶融接着用樹脂として直鎖状低密度ポリエチレン（密度９２０ｋｇ／ｍ３、ＭＦＲ７ｇ／１０ｍｉｎ（１９０℃、２．１６ｋｇ））（以下、ＳＬ（２０）と略称する）を用いた。
初めに、ＡＬ（９）にＰＥＴ（１２）をドライラミネート法にて貼合し、ＰＥＴ（１２）／ＡＬ（９）の二層フィルムを製造する。尚、接着剤層の厚さは３μｍとした。次いで、該二層フィルムのＡＬ（９）面にアンカーコート剤を塗布し、該二層フィルムのアンカーコート剤の面と、ＬＬ（６０）とを対向させ、その間に溶融状態のＳＬ（２０）を押出し、サンドイッチラミネート法にて２０μｍの溶融接着用樹脂層を形成し、ＰＥＴ（１２）／ＡＬ（９）／ＳＬ（２０）／ＬＬ（６０）の積層フィルムＡを得た。
【００４３】
次いで、該積層フィルムＡを用いて四方シールされた袋を製造する。積層フィルムから、長さ５０ｍｍ、幅１５０ｍｍの矩形のフィルム片を二枚製造し、ＬＬを内側にして重ね合わせ、四方をヒートシールする。
更に、四方シールされた袋に開封誘導線を形成し、易開封性袋を製造する。開封誘導線は(株)キーエンス製のレーザマーカＭＬ−Ｚ９６２０を用いて、レーザー出力７０％、照射速度１６００ｍｍ／ｓにて、一方の積層フィルムと他方の積層フィルムのそれぞれに、二本ずつ長辺に平行な直線状とした。二本の開封誘導線の間隔は１．５ｍｍとし、一方の積層フィルムの開封誘導線と、他方の積層フィルムの開封誘導線は、袋の平面視において重ならず、交互に出現するようにした。
【００４４】
［実施例２］
外層フィルムとして厚さ１６μｍの二軸延伸ポリエチレンテレフタレートフィルム（以下、ＰＥＴ（１６）と略称する）を、バリア層用フィルムとして厚さ７μｍのアルミニウム箔（以下、ＡＬ（７）と略称する）を、内層用フィルムとしてＬＬ（６０）を採用した。初めに実施例1と同様にして、ＰＥＴ（１６）／ＡＬ（７）の二層フィルムを製造し、次いで、ドライラミネート法にてＬＬ（６０）を積層し、ＰＥＴ（１６）／ＡＬ（７）／ＬＬ（６０）の積層フィルムＢを得た。尚、接着剤層の厚さは３μｍとした。
得られた積層フィルムＢを用いて、実施例１と同様にして四方シールされた易開封性袋を得た。
【００４５】
［実施例３］
初めに、ＰＥＴ（１２）と厚さ１５μｍの二軸延伸ナイロンフィルム（以下、ＯＮ１（１５）と略称する）を、ドライラミネート法にて貼合し、これを外層用フィルムとする。次いで、バリア層用フィルムとしてＡＬ（９）を、内層用フィルムとしてＬＬ（６０）を採用し、実施例２と同様にして、ＰＥＴ（１２）／ＯＮ１（１５）／ＡＬ（９）／ＬＬ（６０）の積層フィルムＣを得た。尚、各接着剤層の厚さは３μｍとした。
得られた積層フィルムＣを用いて、実施例１と同様にして四方シールされた易開封性袋を製造した。尚、ＯＮ１の延伸方向と開封方向はおおむね一致するように製袋した。
【００４６】
［比較例１］
外層用フィルムとしてＰＥＴ（１２）を、バリア層用フィルムとしてＡＬ（９）を、内層用フィルムとしてＬＬ（６０）を用い、バリア層と内層との間に積層するフィルムとして厚さ１５μｍの一軸延伸ナイロンフィルム（以下、ＯＮ２（１５）と略称する）を用いた。
実施例１と同様にして、ＰＥＴ（１２）／ＡＬ（９）の二層フィルムを製造する。次いで、該フィルムのＡＬ（９）面に、ＯＮ２（１５）をドライラミネート法にて貼合し、更に該ＯＮ２（１５）面にＬＬ（６０）をドライラミネート法にて貼合し、ＰＥＴ（１２）／ＡＬ（９）／ＯＮ２（１５）／ＬＬ（６０）の積層フィルムＤを得た。
得られた積層フィルムＤを用いて、実施例１と同様にして四方シールされた易開封性袋を製造した。尚、ＯＮ２の延伸方向と開封方向はおおむね一致するように製袋した。
【００４７】
［比較例２］
外層用フィルムとしてＰＥＴ（１２）を、バリア層用フィルムとしてＡＬ（９）を、内層用フィルムとして厚さ５０μｍの直鎖状低密度ポリエチレン（以下、ＬＬ（５０）と略称する）を用い、バリア層の内層側に貼り合わせるフィルムとしてＰＥＴ（１２）を用い、また溶融接着用樹脂として実施例１と同じ直鎖状低密度ポリエチレンを用いる。尚、比較例２では溶融接着用樹脂層を１５μｍ（以下、ＳＬ（１５）と略称する）とする。
実施例１と同様にして、ＰＥＴ（１２）／ＡＬ（９）の二層フィルムを製造する。次いで、該フィルムのＡＬ（９）面に、ＰＥＴ（１２）をドライラミネート法にて貼合し、該ＰＥＴ（１２）にアンカーコート剤を塗布し、該アンカーコート面とＬＬ（５０）とを対向させ、その間に溶融状態のＳＬ（１５）を押出し、サンドイッチラミネート法にてＰＥＴ（１２）／ＡＬ（９）／ＰＥＴ（１２）の三層フィルムとＬＬ（５０）を貼合し、ＰＥＴ（１２）／ＡＬ（９）／ＰＥＴ（１２）／ＳＬ（１５）／ＬＬ（５０）の積層フィルムＥを得た。
得られた積層フィルムＥを用いて、実施例１と同様にして四方シールされた易開封性袋を得た。
【００４８】
＜引裂力＞
実施例１、２、３、比較例１、２の易開封性袋について、以下の方法にて引裂力を測定する。
易開封性袋の開封方向に垂直な側辺のシール部分が短辺となるように試験片を作成し、シール部分側の短辺にスリットを設け、該スリット部分からＪＩＳ  Ｋ  ７１２８−１に準拠し、２００ｍｍ／ｍｉｎにて易開封性袋を引裂く。引裂に要した力を引張試験機（オートグラフ  島津製作所製）にて測定する。
開封誘導線がない部分を開封方向（開封誘導線と略平行な方向）に引裂く際に測定される強度をＴ０、開封誘導線に沿って引裂く際に測定される強度をＴ１とする。結果を表１に記す。
【００４９】
【表１】
2020142862.tif 000003
【００５０】
外層、バリア層、内層を順に備え、バリア層（ＡＬ）よりも内層側に延伸フィルムからなる層を具備しない実施例１、２、３の易開封性袋は、引裂力Ｔ０と引裂力Ｔ１の差が大きかった。また、引裂力Ｔ１の値も大きかった。
一方、比較例１、比較例２に用いられた積層フィルムは、バリア層の内層側の層が延伸フィルムであり、引裂力Ｔ０と引裂力Ｔ１の差はほとんど見られなかった。
【００５１】
［実施例４、５、６  比較例３、４］
上述した積層フィルムＡ、積層フィルムＢ、積層フィルムＣ、積層フィルムＤ、積層フィルムＥを用いて、図４に示す易開封性袋（一方の積層フィルム２１に二本の直線状の引裂誘導線が形成され、他方の積層フィルム２２に中央に行くに従い深く窪む二本の引裂誘導線が形成された袋）を作成し、それぞれ実施例４、実施例５、実施例６、比較例３、比較例４とする。
＜手切れ性評価＞
実施例４、実施例５、実施例６、比較例３、比較例４の易開封性袋、各１０袋を、開封開始手段６から開封する。このとき袋の上部を、開封誘導線が高い位置に設けられた一方の積層フィルム２１側に引っ張って、開封する。開封開始ラインが、開封誘導線と一致したものの数を表２に記す。
【００５２】
【表２】
2020142862.tif 000004
【００５３】
引裂力Ｔ０と引裂力Ｔ１の差が大きく、また引裂力Ｔ１も大きい積層フィルムＡ、Ｂ、Ｃを用いた実施例４、５、６の易開封性袋は、手切れ性が良好であり、高い確率で開封ラインに設計通りの段差を形成することができた。
一方、引裂力の差の小さい積層フィルムＤ、積層フィルムＥを用いた易開封性袋は、開封ラインが開封誘導線から外れることが多かった。
【符号の説明】
【００５４】
１              易開封性袋
２              積層フィルム
２１            一方の積層フィルム
２２            他方の積層フィルム
２３            底用フィルム
３１            一方の積層フィルムに形成された開封誘導線
３２            他方の積層フィルムに形成された開封誘導線
４ａ            側縁
４ｂ            側縁
５              チャック部材
６              開封開始手段
７１            手前側の積層フィルムに形成される開封ライン
【図１】
2020142862.tif 000005
【図２】
2020142862.tif 000006
【図３】
2020142862.tif 000007
【図４】
2020142862.tif 000008
【図５】
2020142862.tif 000009